응 고욕 에서 의 침지 를 끝낸 중공사 막 은 , 이어서 열수 등 에 의한 세정 에 의해 중공 사막 에 잔류 하 고 있 는 용매 를 제거 한 후 , 연속 적 으로 건조기 안 에 유도 하 고 , 열풍 등 에 의해 건조 한 중공사 막 을 얻 을 수 있 다 . 중공사 막 을 절단 하 지 않 고 연속 적 으로 건조 하 는 경우 는 , 중공사 막 의 외표 면 으로부터 건조 가 진행 되 어 가 기 때문 에 , 내 표면 측 에 비해 강한 열 이력 을 받 게 된다 . 이 원리 를 이용 하 여 , 막 두께 방향 외측 의 피브릴 만 을 특이 적 으로 수축 시켜 굵기 를 보다 가늘 게 조정 하 는 것 이 가능 하 다 . 이 때 , 건조 에 이용 하 는 열풍 의 온도 는 150 ℃ 내지 180 ℃ 의 범위 내 가 바람직 하 다 . 단 , 이러 한 고온 에서 는 중공 사막 전체 의 피브릴 의 수축 이나 연화 를 막 아야 하 고 , 단시간 에서 의 고속 건조 가 필요 해진다 . 바람직 하 게 는 60 초 이내 에 건조 를 종료 시킴 으로써 외표 면 측 의 피브릴 굵기 를 수축 에 의해 조정 하 는 것 이 가능 하 다 . 이 때 , 중공사 막 의 이동 방향 과 향류 가 되 도록 열풍 을 부여 하 는 것 이 건조 효율 의 점 에서 는 효율 적 이 지만 , 본 발명 과 같 은 미세 한 피브릴 구조 를 제어 하 기 에 는 , 급속 한 수축 을 완화 하 는 목적 으로 향류 와 병류 를 교대 로 부여 하 면 바람직 하 다 . 피브릴 의 굵기 는 , 방출 부 뿐 만 아니 라 이러 한 건 조 방법 을 병용 하 는 것 에 의해서 도 제어 되 지만 , 이것 에 의해 , 전체 평균 굵기 와 내외 굵기 비 양쪽 모두 를 제어 할 수 있 다 .